(57)【要約】【課題】放熱性、耐熱変形性、調色性、光沢性、耐衝撃性及び曲げ歪み特性に優れる放熱性樹脂組成物、並びに、それを含む成形品を提供する。【解決手段】本発明の放熱性樹脂組成物は、共重合型ポリブチレンテレフタレートを少なくとも２０質量％含む熱可塑性樹脂と、熱伝導性フィラーとを含有し、熱伝導率が２．０Ｗ／（ｍ・Ｋ）以上であり、熱放射率が０．７以上であり、且つ、白色度が３０％以上である。【選択図】なし【特許請求の範囲】
【請求項１】
共重合型ポリブチレンテレフタレートを少なくとも２０質量％含む熱可塑性樹脂と、熱伝導性フィラーとを含有し、熱伝導率が２．０Ｗ／（ｍ・Ｋ）以上であり、熱放射率が０．７以上であり、且つ、白色度が３０％以上であることを特徴とする放熱性樹脂組成物。
【請求項２】
上記共重合型ポリブチレンテレフタレートが、テレフタル酸を含むジカルボン酸及び／又はその誘導体からなるジカルボン酸成分と、１，４−ブタンジオールを含むジヒドロキシ成分とを重縮合することにより得られた重合体である請求項１に記載の放熱性樹脂組成物。
【請求項３】
上記熱可塑性樹脂が、上記共重合型ポリブチレンテレフタレート及びホモ型ポリブチレンテレフタレートからなり、両者の合計を１００質量％とした場合に、両者の含有割合が、それぞれ、２０〜９５質量％及び５〜８０質量％である請求項１又は２に記載の放熱性樹脂組成物。
【請求項４】
上記熱伝導性フィラーの含有割合は、上記熱可塑性樹脂及び上記熱伝導性フィラーの合計を１００質量％とした場合、２０〜９０質量％である請求項１乃至３のいずれかに記載の放熱性樹脂組成物。
【請求項５】
上記熱伝導性フィラーが、鱗片状である請求項１乃至４のいずれかに記載の放熱性樹脂組成物。
【請求項６】
上記熱伝導性フィラーが、窒化ホウ素である請求項１乃至５のいずれかに記載の放熱性樹脂組成物。
【請求項７】
更に、難燃剤を含有する請求項１乃至６のいずれかに記載の放熱性樹脂組成物。
【請求項８】
更に、着色剤を含有し、該着色剤の含有量が、上記熱可塑性樹脂を１００質量部とした場合に、０．０５〜３０質量部である請求項１乃至７のいずれかに記載の放熱性樹脂組成物。
【請求項９】
更に、紫外線吸収剤及び光安定剤を含有し、該紫外線吸収剤及び該光安定剤の含有割合は、これらの合計を１００質量％とした場合に、それぞれ、５〜９５質量％及び５〜９５質量％である請求項１乃至８のいずれかに記載の放熱性樹脂組成物。
【請求項１０】
光線反射率が、２０％以上である請求項１乃至９のいずれかに記載の放熱性樹脂組成物。
【請求項１１】
請求項１乃至１０のいずれかに記載の放熱性樹脂組成物を含むことを特徴とする成形品。
【発明の詳細な説明】
【技術分野】
【０００１】
本発明は、放熱性、耐熱変形性、調色性、光沢性、耐衝撃性及び曲げ歪み特性に優れる放熱性樹脂組成物、並びに、それを含む成形品に関する。
【背景技術】
【０００２】
ＬＳＩ等の半導体素子の集積密度の増大と動作の高速化、そして、電子部品の高密度実装に伴い、発熱部品を備えた製品の放熱対策が大きな課題となっている。例えば、電子部品のハウジングには、熱伝導率の高い金属やセラミックスが用いられてきたが、近年、形状選択の自由度が高く、軽量化及び小型化の容易な放熱性樹脂組成物が用いられている。また、その用途が広い分野に展開された結果、高い意匠性を有し、表面における光沢性、調色性等に優れたものが望まれている。そして、高い耐熱変形性も求められている。
【０００３】
放熱性樹脂組成物としては、特許文献１には、黒鉛粒子を含有する組成物が、特許文献２には、窒化ホウ素を含有する組成物が、それぞれ、開示されている。
【０００４】
【特許文献１】特開２００１−６０４１３号公報
【特許文献２】特開平８−２８３４５６号公報
【発明の開示】
【発明が解決しようとする課題】
【０００５】
特許文献１の放熱性樹脂組成物は、黒鉛粒子を含むことから、その成形品は、黒色を呈しており、着色剤を添加しても黒色以外に調色することができず、また、光線反射率（光沢）が低く、電気絶縁性に劣る。
一方、特許文献２の放熱性樹脂組成物を用いて成る成形品は、白色であり、着色剤の添加により、白色系の色又は他の色に調色することができる。また、光線反射率（光沢）に優れる。そして、熱可塑性樹脂成分として、ポリエステル系樹脂を用いると、耐熱変形性に優れる。このように、熱可塑性樹脂としてポリエステル系樹脂を用いた、窒化ホウ素系の放熱性樹脂組成物は、耐熱変形性、意匠性及び電気絶縁性に優れる。しかしながら、耐衝撃性、曲げ歪み特性等の機械的強度が十分ではなく、改良が求められている。
本発明の目的は、放熱性、耐熱変形性、調色性、光沢性、耐衝撃性及び曲げ歪み特性に優れる放熱性樹脂組成物、並びに、それを含む成形品を提供することにある。
【課題を解決するための手段】
【０００６】
本発明者らは、上記課題を解決すべく、鋭意研究した結果、共重合型ポリブチレンテレフタレートを少なくとも２０質量％含む熱可塑性樹脂と、熱伝導性フィラーとを含有し、熱伝導率が２．０Ｗ／（ｍ・Ｋ）以上であり、熱放射率が０．７以上であり、且つ、白色度が３０％以上である組成物が、放熱性、耐熱変形性、調色性、光沢性、耐衝撃性及び曲げ歪み特性に優れていたことを見出し、本発明を完成するに至った。
【０００７】
本発明は、以下に示される。
１．共重合型ポリブチレンテレフタレートを少なくとも２０質量％含む熱可塑性樹脂と、熱伝導性フィラーとを含有し、熱伝導率が２．０Ｗ／（ｍ・Ｋ）以上であり、熱放射率が０．７以上であり、且つ、白色度が３０％以上であることを特徴とする放熱性樹脂組成物。
２．上記共重合型ポリブチレンテレフタレートが、テレフタル酸を含むジカルボン酸及び／又はその誘導体からなるジカルボン酸成分と、１，４−ブタンジオールを含むジヒドロキシ成分とを重縮合することにより得られた重合体である上記１に記載の放熱性樹脂組成物。
３．上記熱可塑性樹脂が、上記共重合型ポリブチレンテレフタレート及びホモ型ポリブチレンテレフタレートからなり、両者の割合が、それぞれ、２０〜９５質量％及び５〜８０質量％である上記１又は２に記載の放熱性樹脂組成物。
４．上記熱伝導性フィラーの含有割合は、上記熱可塑性樹脂及び上記熱伝導性フィラーの合計を１００質量％とした場合、２０〜９０質量％である上記１乃至３のいずれかに記載の放熱性樹脂組成物。
５．上記熱伝導性フィラーが、鱗片状である上記１乃至４のいずれかに記載の放熱性樹脂組成物。
６．上記熱伝導性フィラーが、窒化ホウ素である上記１乃至５のいずれかに記載の放熱性樹脂組成物。
７．更に、難燃剤を含有する上記１乃至６のいずれかに記載の放熱性樹脂組成物。
８．更に、着色剤を含有し、該着色剤の含有量が、上記熱可塑性樹脂を１００質量部とした場合に、０．０５〜３０質量部である上記１乃至７のいずれかに記載の放熱性樹脂組成物。
９．更に、紫外線吸収剤及び光安定剤を含有し、該紫外線吸収剤及び該光安定剤の含有割合は、これらの合計を１００質量％とした場合に、それぞれ、５〜９５質量％及び９５〜５質量％である上記１乃至８のいずれかに記載の放熱性樹脂組成物。
１０．光線反射率が、２０％以上である上記１乃至９のいずれかに記載の放熱性樹脂組成物。
１１．上記１乃至１０のいずれかに記載の放熱性樹脂組成物を含むことを特徴とする成形品。
【発明の効果】
【０００８】
本発明の放熱性樹脂組成物は、放熱性、耐熱変形性、調色性、光沢性、耐衝撃性及び曲げ歪み特性に優れる。
上記熱可塑性樹脂が、上記共重合型ポリブチレンテレフタレート及びホモ型ポリブチレンテレフタレートからなり、両者の割合が、それぞれ、２０〜９５質量％及び５〜８０質量％である場合には、特に、耐熱変形性及び耐衝撃性に優れる。
上記熱伝導性フィラーが、窒化ホウ素である場合には、放熱性、絶縁性、耐熱性、及び、光に対する反射特性がより優れる。
紫外線吸収剤及び光安定剤を含有する組成物によれば、耐光性に優れ、光を受光した際における変色並びに光線反射率の低下が抑制される。
【０００９】
本発明の成形品は、放熱性、耐熱変形性、調色性、光沢性、耐衝撃性及び曲げ歪み特性に優れることから、電話機（携帯電話機、ファクシミリ）、複写機、プリンター、コンピュータ、電子辞書等のＯＡ機器；ドライヤー等の美容機器；（デジタル）カメラ、（デジタル）ビデオカメラ、プロジェクター、液晶テレビ、プラズマテレビ等の画像表示・記録機器；音響機器；室内照明具；パチンコ等の遊戯機；ランプ、カーステレオ、カーナビゲーション等の車載電子機器；各種電源装置；ステッピングモータ等の駆動装置；家庭用ゲーム機等の玩具等の筐体、基板等の放熱部品等に好適である。特に、調色性及び光沢性に優れることから、上記筐体に好適であり、また、高熱伝導率が必要とされる放熱部品にも好適である。
【発明を実施するための最良の形態】
【００１０】
以下、本発明を詳しく説明する。
本発明において、「（共）重合」とは、単独重合及び共重合を意味し、「（メタ）アクリル」とは、アクリル及びメタクリルを意味する。
【００１１】
１．放熱性樹脂組成物
本発明の放熱性樹脂組成物（以下、「本発明の組成物」という。）は、共重合型ポリブチレンテレフタレートを少なくとも２０質量％含む熱可塑性樹脂と、熱伝導性フィラーとを含有し、熱伝導率が２．０Ｗ／（ｍ・Ｋ）以上であり、熱放射率が０．７以上であり、且つ、白色度が３０％以上であることを特徴とする。
【００１２】
１−１．熱可塑性樹脂
この熱可塑性樹脂は、共重合型ポリブチレンテレフタレートを少なくとも２０質量％含む。即ち、この熱可塑性樹脂は、共重合型ポリブチレンテレフタレートのみであってよいし、共重合型ポリブチレンテレフタレートと、他の熱可塑性樹脂との混合物であってもよい。
【００１３】
１−１−１．共重合型ポリブチレンテレフタレート
この共重合型ポリブチレンテレフタレートとしては、分子の主鎖中にエステル結合を有する樹脂であれば、特に限定されず、飽和ポリエステル樹脂であってよいし、不飽和ポリエステル樹脂であってもよい。これらのうち、飽和ポリエステル樹脂が好ましい。また、上記共重合型ポリブチレンテレフタレートは、結晶性樹脂であってよいし、非晶性樹脂であってもよい。
【００１４】
上記共重合型ポリブチレンテレフタレートとしては、例えば、テレフタル酸及び／又はその誘導体（ジメチルエステル等の低級アルキルエステル、酸無水物、酸クロライド等の酸ハライド等）を含むジカルボン酸成分と、１，４−ブタンジオールを含むジヒドロキシ成分との重縮合等により得られたものを用いることができる。このような共重合型ポリブチレンテレフタレートは、テレフタル酸及び／又はその誘導体と、１，４−ブタンジオールとから製造されるホモ型ポリブチレンテレフタレート（ＰＢＴ）に比し、実質的に、柔軟性があることが知られており、「ソフトＰＢＴ」とも呼ばれている。
【００１５】
上記ジカルボン酸成分は、その全量に対して、好ましくは３０質量％以上、より好ましくは４０質量％以上、更に好ましくは５０質量％以上のテレフタル酸及び／又はその誘導体を含む。テレフタル酸及びその誘導体以外の、他のジカルボン酸成分としては、イソフタル酸、フタル酸、ナフタレンジカルボン酸（２，６−ナフタレンジカルボン酸等）、ジフェニルジカルボン酸、ジフェニルエーテルジカルボン酸、ジフェニルメタンジカルボン酸、ジフェニルエタンジカルボン酸、ジフェニルケトンジカルボン酸、４，４’−ジフェニルスルホンジカルボン酸等の炭素数８〜１６程度の芳香族ジカルボン酸又はその誘導体等、シクロヘキサンジカルボン酸（１，２−シクロヘキサンジカルボン酸、１，３−シクロヘキサンジカルボン酸、１，４−シクロヘキサンジカルボン酸）、ヘキサヒドロフタル酸、ヘキサヒドロイソフタル酸、ヘキサヒドロテレフタル酸、ハイミック酸等の炭素数８〜１２程度の脂環式ジカルボン酸又はその誘導体等、アジピン酸、ピメリン酸、スベリン酸、アゼライン酸、セバシン酸、ドデカンジカルボン酸、ヘキサデカンジカルボン酸、ダイマー酸等の炭素数２〜４０程度の脂肪族ジカルボン酸又はその誘導体等が挙げられる。
尚、上記他のジカルボン酸成分の誘導体には、エステル形成可能な誘導体、例えば、ジメチルエステル等の低級アルキルエステル、酸無水物、酸クロライド等の酸ハライド等が含まれる。
上記他のジカルボン酸成分は、１種単独であるいは２種以上を組み合わせて用いることができる。
【００１６】
上記ジヒドロキシ成分は、その全量に対して、好ましくは１０質量％以上、より好ましくは３０質量％以上、更に好ましくは５０質量％以上の１，４−ブタンジオールを含む。１，４−ブタンジオール以外の、他のジヒドロキシ成分としては、１，３−ブタンジオール、エチレングリコール、１，２−プロパンジオール、１，３−プロパンジオール、１，５−ペンタンジオール、ネオペンチルグリコール、１，６−ヘキサンジオール、１，８−オクタンジオール、デカンジオール等の直鎖状又は分岐鎖状の炭素数２〜１２程度のアルキレングリコール等の脂肪族アルキレングリコール；１，２−シクロヘキサンジオール、１，４−シクロヘキサンジオール、１，１−シクロヘキサンジメチロール、１，４−シクロヘキサンジメチロール、水素化ビスフェノールＡ等の脂環族ジオール；ハイドロキノン、レゾルシン、ジヒドロキシビフェニル、ナフタレンジオール、ジヒドロキシジフェニルエーテル、ビスフェノールＡ、ビスフェノールＡに対してエチレンオキサイド、プロピレンオキサイド等のアルキレンオキサイドが付加した付加体（ジエトキシ化ビスフェノールＡ等）等の芳香族ジオール；ジエチレングリコール、トリエチレングリコール、ポリオキシエチレングリコール、ジテトラメチレングリコール、ポリテトラメチレングリコール、ジプロピレングリコール、トリプロピレングリコール、ポリオキシプロピレングリコール、ポリテトラメチレンエーテルグリコール等のポリオキシアルキレングリコール等が挙げられる。
尚、これらの他のジヒドロキシ成分として例示した化合物は、アルキル基、アルコキシ基、ハロゲン等の置換基を有してもよい。
上記他のジヒドロキシ成分は、１種単独であるいは２種以上を組み合わせて用いることができる。
【００１７】
上記ジカルボン酸成分と、上記ジヒドロキシ成分との重縮合に際し、必要に応じて、グリコール酸、ｍ−ヒドロキシ安息香酸、ｐ−ヒドロキシ安息香酸、６−ヒドロキシ−２−ナフタレンカルボン酸、ｐ−β−ヒドロキシエトキシ安息香酸等のヒドロキシカルボン酸やアルコキシカルボン酸、及び、ステアリルアルコール、ベンジルアルコール、ステアリン酸、安息香酸、ｔｅｒｔ−ブチル安息香酸、ベンゾイル安息香酸等の単官能成分又はそのエステル誘導体；トリカルバリル酸、トリメリット酸、トリメシン酸、ピロメリット酸等の多価カルボン酸；グリセリン、トリメチロールエタン、トリメチロールプロパン、グリセロール、ペンタエリスリトール等の多価アルコール；没食子酸等の３官能以上の多官能成分又はそのエステル誘導体の１種あるいは２種以上を用いてもよい。
【００１８】
本発明において、好ましい共重合型ポリブチレンテレフタレートは、以下に例示されるが、テレフタル酸及び／又はその誘導体を５０質量％以上含むジカルボン酸成分と、１，４−ブタンジオール及び他のジヒドロキシ成分を含み、且つ、１，４−ブタンジオールを好ましくは５０〜９０質量％、より好ましくは６０〜９０質量％含むジヒドロキシ成分とを重縮合することにより得られた重合体であり、上記他のジヒドロキシ成分としては、ジエチレングリコール、ポリテトラメチレングリコール等のポリ（オキシ−アルキレン）単位を含み、繰り返し数が２〜４程度のオキシアルキレン単位を有するポリオキシアルキレングリコール等が好ましい。
（１）テレフタル酸及び／又はその誘導体からなるジカルボン酸成分と、１，４−ブタンジオール及び他のジヒドロキシ成分を含み、且つ、１，４−ブタンジオールを好ましくは５０〜９０質量％、より好ましくは６０〜９０質量％含むジヒドロキシ成分とを重縮合することにより得られた重合体。
（２）好ましくは５０質量％以上、より好ましくは７０質量％以上のテレフタル酸及び／又はその誘導体と、好ましくは５０質量％以下、より好ましくは３０質量％以下のイソフタル酸及び／又はその誘導体からなるジカルボン酸成分と、１，４−ブタンジオール及び他のジヒドロキシ成分を含み、且つ、１，４−ブタンジオールを好ましくは５０〜９０質量％、より好ましくは６０〜９０質量％含むジヒドロキシ成分とを重縮合することにより得られた重合体。
【００１９】
上記共重合型ポリブチレンテレフタレートのガラス転移温度は、好ましくは０〜７５℃である。下限温度は、より好ましくは０℃超えである。また、上限温度は、より好ましくは７０℃未満、更に好ましくは６５℃未満、特に好ましくは６０℃未満、最も好ましくは５０℃未満である。このガラス転移温度が低すぎると、本発明の組成物を含む成形品の機械的強度及び耐熱性が十分ではなく、一方、高すぎると、柔軟性が劣る。尚、上記ガラス転移温度は、動的粘弾性測定法により得ることができる。
【００２０】
上記共重合型ポリブチレンテレフタレートの溶融粘度は、成形加工性の観点から、２５０℃、せん断速度９１．２（１／秒）、ノズル口径１ｍｍφ、ノズル流路長３０ｍｍ（Ｌ／Ｄ＝３０）の条件で測定した場合、好ましくは４００〜２５００Ｐａ・ｓ、より好ましくは６００〜１３００Ｐａ・ｓである。
【００２１】
上記共重合型ポリブチレンテレフタレートの製造方法としては、テレフタル酸及び／又はその誘導体を含むジカルボン酸成分、１，４−ブタンジオールを含むジヒドロキシ成分等の原料成分を、単数若しくは複数のエステル化反応槽内で、エステル化反応触媒の存在下に、通常、１５０〜２８０℃、好ましくは１８０〜２６５℃の温度、及び、通常、５０〜１０００Ｔｏｒｒ（６６６６〜１３３３２２Ｐａ）、好ましくは７０〜７６０Ｔｏｒｒ（９３３３〜１０１３２５Ｐａ）の圧力、の条件で、攪拌しながら２〜５時間エステル化反応させ、得られたエステル化反応生成物（オリゴマー）を重縮合反応槽に移送し、単数若しくは複数の重縮合反応槽内で、重縮合反応触媒の存在下に、通常、２１０〜２８０℃、好ましくは２２０〜２６５℃の温度、及び、通常、２００Ｔｏｒｒ（２６６６４Ｐａ）以下、好ましくは１５０Ｔｏｒｒ（１９９９８Ｐａ）以下の圧力、の条件で、攪拌しながら２〜５時間重縮合反応させることができる。反応形式は、連続式、半連続式あるいは回分式のいずれであってもよい。
また、重縮合反応により得られた樹脂は、通常、重縮合反応槽の底部からポリマー抜き出しダイに移送されてストランド状に抜き出され、水冷されながら、あるいは、水冷後、カッターで切断されてペレット状、チップ状等の粒状体とされる。
【００２２】
尚、上記エステル化反応触媒としては、チタン化合物、錫化合物、マグネシウム化合物、カルシウム化合物、ジルコニウム化合物等が挙げられる。
【００２３】
１−１−２．他の熱可塑性樹脂
他の熱可塑性樹脂としては、熱可塑性を有する重合体を含むものであれば、特に限定されず、共重合型ポリブチレンテレフタレート以外のポリエステル樹脂；ポリカーボネート樹脂；ＡＢＳ樹脂、ＡＳＡ樹脂、ＡＥＳ樹脂等のゴム強化樹脂；ポリスチレン、スチレン・アクリロニトリル共重合体、スチレン・無水マレイン酸共重合体、（メタ）アクリル酸エステル・スチレン共重合体等のスチレン系（共）重合体；ポリエチレン、ポリプロピレン等のオレフィン系樹脂；ポリアリレート樹脂；ポリアミド系重合体；ポリアセタール樹脂；ポリ塩化ビニル、エチレン・塩化ビニル重合体、ポリ塩化ビニリデン等の塩化ビニル系樹脂；ポリメタクリル酸メチル（ＰＭＭＡ）等の（メタ）アクリル酸エステルの１種以上を用いた（共）重合体等のアクリル系樹脂；ポリフェニレンエーテル；ポリフェニレンサルファイド；ポリテトラフルオロエチレン、ポリフッ化ビニリデン等のフッ素樹脂；液晶ポリマー；ポリイミド、ポリアミドイミド、ポリエーテルイミド等のイミド系樹脂；ポリエーテルケトン、ポリエーテルエーテルケトン等のケトン系樹脂；ポリスルホン、ポリエーテルスルホン等のスルホン系樹脂；ウレタン系樹脂；ポリ酢酸ビニル；ポリエチレンオキシド；ポリビニルアルコール；ポリビニルエーテル；ポリビニルブチラール；フェノキシ樹脂；感光性樹脂；生分解性プラスチック等が挙げられる。これらは、１種単独であるいは２種以上を組み合わせて用いることができる。また、これらのうち、ホモ型ポリブチレンテレフタレート等のポリエステル樹脂、ポリカーボネート樹脂及びゴム強化樹脂が好ましい。
【００２４】
上記ホモ型ポリブチレンテレフタレートは、テレフタル酸及び／又はその誘導体（ジメチルエステル等の低級アルキルエステル、酸無水物、酸クロライド等の酸ハライド等）と、１，４−ブタンジオールとから得られた重縮合体である。また、上記ホモ型ポリブチレンテレフタレートは、通常、結晶性樹脂である。
【００２５】
本発明の組成物を構成する熱可塑性樹脂が、共重合型ポリブチレンテレフタレート及びホモ型ポリブチレンテレフタレートからなる場合、これらの含有割合は、両者の合計を１００質量％としたときに、それぞれ、２０〜９５質量％及び５〜８０質量％であり、好ましくは５０〜９０質量％及び１０〜５０質量％である。これらの含有割合が上記範囲にあれば、耐熱変形性及び耐衝撃性の物性バランスに特に優れる。
尚、上記熱可塑性樹脂が、共重合型ポリブチレンテレフタレートのみからなる場合には、耐衝撃性及び曲げ歪み特性が一段と優れる。
【００２６】
１−２．熱伝導性フィラー
この熱伝導性フィラーとしては、２５℃における熱伝導率が、好ましくは３０Ｗ／（ｍ・Ｋ）以上、より好ましくは８０Ｗ／（ｍ・Ｋ）以上、更に好ましくは１００Ｗ／（ｍ・Ｋ）以上、特に好ましくは１５０Ｗ／（ｍ・Ｋ）以上である物質からなるものである。本発明に係る熱伝導性フィラーとしては、絶縁性に優れることから、窒化ホウ素、窒化アルミニウム、窒化ケイ素、酸化亜鉛、酸化アルミニウム、酸化マグネシウム、チタン酸カルシウム等が挙げられる。また、上記以外の物質からなる無機系粒子又は有機系粒子をコアとして、上記化合物を被覆させてシェルを形成してなる複合型フィラーを用いることもできる。また、絶縁性の熱伝導性フィラーを用いることにより、絶縁性を有する放熱性樹脂組成物を得ることができ、この組成物を含む成形品の表面固有抵抗（絶縁性の指標、値が高いほど絶縁性に優れる）は、好ましくは１×１０１３Ω以上、更に好ましくは１×１０１４Ω以上である。この範囲にあると、絶縁性に優れる。
更に、上記熱伝導性フィラーは、光に対する反射性の点から、白色系物質であることが好ましく、上記のうち、窒化ホウ素及び酸化亜鉛が好ましく、窒化ホウ素が特に好ましい。上記熱伝導性フィラーとして、窒化ホウ素からなるものを用いると、放熱性、耐熱性及び反射特性の物性バランスが高水準である放熱性樹脂組成物を得ることができる。
【００２７】
窒化ホウ素としては、ｃ−ＢＮ（閃亜鉛鉱構造）、ｗ−ＢＮ（ウルツ鉱構造）、ｈ−ＢＮ（六方晶構造）、ｒ−ＢＮ（菱面体晶構造）等の複数の安定構造が知られている。本発明においては、いずれの窒化ホウ素も用いることができるが、六方晶構造の窒化ホウ素が好ましい。六方晶構造の窒化ホウ素を用いることにより、成形品を得る際に用いる成形機、及び、金型の摩耗が低減できる。
六方晶構造の窒化ホウ素は、層状の結晶構造を有しており、その形状は、平板状（鱗片状）である。この層状構造を有する窒化ホウ素において、層に平行な方向（ａ軸方向）の熱伝導性は、層に垂直な方向（ｃ軸方向）のそれの約３０倍程度といわれている。
【００２８】
また、酸化亜鉛としては、公知のものを用いることができ、その形状は特に限定されず、球状、不定形状のいずれでもよい。上記酸化亜鉛は、シリコーン系樹脂で被覆されたもの、シランカップリング剤、チタネート系カップリング剤、アルミニウム系カップリング剤等のカップリング剤により処理されたものを用いてもよい。
【００２９】
上記熱伝導性フィラーの形状は、特に限定されず、球状、線状（繊維状）、平板状（鱗片状）、曲板状、針状等とすることができ、単粒タイプでも、顆粒タイプ（単粒の凝集品）でもよい。鱗片状のものを用いると、熱伝導性に優れた成形品が得られるとともに、機械的特性が良好となるので好ましい。また、この熱伝導性フィラーが鱗片状であって且つ白色系の色であれば、本発明の組成物は、光に対する反射特性に優れる。
【００３０】
上記熱伝導性フィラーの平均粒径（又は最大長さの平均値）は、好ましくは１〜３５０μｍ、より好ましくは２〜２００μｍである。また、アスペクト比は、好ましくは３以上、より好ましくは５以上、更に好ましくは６〜２０である。更に、純度は、好ましくは９８％以上、より好ましくは９９％以上である。上記の範囲とすることにより、放熱性及び白色性に優れる。また、嵩密度は、好ましくは０．８ｇ／ｃｍ２以下、より好ましくは０．７ｇ／ｃｍ２以下である。上記の各範囲とすることにより、放熱性に優れた樹脂組成物を得ることができる。尚、比表面積は、特に限定されない。
【００３１】
上記熱伝導性フィラー中の酸化鉄の含有量は、好ましくは０．０１質量％以下、より好ましくは０．００１質量％以下である。この含有量が多すぎると、成形品の白色性が劣る傾向にある。
【００３２】
上記熱伝導性フィラーが、鱗片状の窒化ホウ素を含む場合には、窒化ホウ素自体白色性に優れることから、本発明の組成物により白色度の高い成形品を得やすく、光に対する反射特性に優れる。また、本発明の組成物とする場合に用いる窒化ホウ素の平均粒径が、好ましくは１〜３５０μｍ、より好ましくは２〜２００μｍの範囲であれば、放熱性、絶縁性、及び、光に対する反射特性に優れた成形品を得ることができる。上記範囲の平均粒径であれば、異なる粒径の窒化ホウ素を組み合わせて用いてもよい。
【００３３】
また、上記熱伝導性フィラーが、酸化亜鉛を含む場合も、白色性に優れることから、本発明の組成物により白色度の高い成形品を得やすく、光に対する反射特性に優れる。また、本発明の組成物とする場合に用いる酸化亜鉛の平均粒径が、好ましくは１〜５０μｍ、より好ましくは２〜３０μｍの範囲であれば、放熱性、及び、光に対する反射特性に優れた成形品を得ることができる。
【００３４】
本発明の組成物中の熱伝導性フィラーの含有割合は、上記熱可塑性樹脂及び上記熱伝導性フィラーの合計を１００質量％とした場合に、好ましくは２０〜９０質量％であり、より好ましくは２５〜９０質量％、更に好ましくは３０〜７０質量％、特に好ましくは３１〜６０質量％である。上記熱伝導性フィラーの含有量が多すぎると、成形加工性、耐衝撃性及び曲げ歪み特性が劣る傾向にあり、一方、少なすぎると、放熱性が劣る傾向にある。
【００３５】
１−３．添加剤
本発明の組成物は、目的、用途等に応じて、添加剤を含有したものとすることができる。この添加剤としては、難燃剤、紫外線吸収剤、光安定剤、着色剤、エステル交換抑制剤、充填剤、熱安定剤、酸化防止剤、老化防止剤、帯電防止剤、可塑剤、滑剤、離型剤、抗菌剤、結晶核剤、流動改質剤、衝撃改質剤等が挙げられる。
【００３６】
上記難燃剤としては、有機系難燃剤、無機系難燃剤、反応系難燃剤等が挙げられる。これらは、１種単独であるいは２種以上を組み合わせて用いることができる。
有機系難燃剤としては、臭素化エポキシ系化合物、臭素化アルキルトリアジン化合物、臭素化ビスフェノール系エポキシ樹脂、臭素化ビスフェノール系フェノキシ樹脂、臭素化ビスフェノール系ポリカーボネート樹脂、臭素化ポリスチレン樹脂、臭素化架橋ポリスチレン樹脂、臭素化ビスフェノールシアヌレート樹脂、臭素化ポリフェニレンエーテル、デカブロモジフェニルオキサイド、テトラブロモビスフェノールＡ及びそのオリゴマー等のハロゲン系難燃剤；トリメチルホスフェート、トリエチルホスフェート、トリプロピルホスフェート、トリブチルホスフェート、トリペンチルホスフェート、トキヘキシルホスフェート、トリシクロヘキシルホスフェート、トリフェニルホスフェート、トリクレジルホスフェート、トリキシレニルホスフェート、クレジルジフェニルホスフェート、ジクレジルフェニルホスフェート、ジメチルエチルホスフェート、メチルジブチルホスフェート、エチルジプロピルホスフェート、ヒドロキシフェニルジフェニルホスフェート等のリン酸エステルやこれらを各種置換基で変性した化合物、各種の縮合型のリン酸エステル化合物、リン元素及び窒素元素を含むホスファゼン誘導体等のリン系難燃剤；ポリテトラフルオロエチレン、グアニジン塩、シリコーン系化合物、ホスファゼン系化合物等が挙げられる。これらは、１種単独であるいは２種以上を組み合わせて用いることができる。
【００３７】
無機系難燃剤としては、水酸化アルミニウム、酸化アンチモン、水酸化マグネシウム、ホウ酸亜鉛、ジルコニウム系化合物、モリブデン系化合物、スズ酸亜鉛等が挙げられる。これらは、１種単独であるいは２種以上を組み合わせて用いることができる。
反応系難燃剤としては、テトラブロモビスフェノールＡ、ジブロモフェノールグリシジルエーテル、臭素化芳香族トリアジン、トリブロモフェノール、テトラブロモフタレート、テトラクロロ無水フタル酸、ジブロモネオペンチルグリコール、ポリ（ペンタブロモベンジルポリアクリレート）、クロレンド酸（ヘット酸）、無水クロレンド酸（無水ヘット酸）、臭素化フェノールグリシジルエーテル、ジブロモクレジルグリシジルエーテル等が挙げられる。これらは、１種単独であるいは２種以上を組み合わせて用いることができる。
【００３８】
上記難燃剤の含有量は、上記熱可塑性樹脂の量を１００質量部とした場合に、通常、５〜３０質量部、好ましくは５〜２０質量部である。
尚、本発明の組成物に難燃剤を含有させる場合には、難燃助剤を用いることが好ましい。この難燃助剤としては、三酸化二アンチモン、四酸化二アンチモン、五酸化二アンチモン、アンチモン酸ナトリウム、酒石酸アンチモン等のアンチモン化合物や、ホウ酸亜鉛、メタホウ酸バリウム、水和アルミナ、酸化ジルコニウム、ポリリン酸アンモニウム、酸化スズ等が挙げられる。これらは、１種単独であるいは２種以上を組み合わせて用いることができる。
【００３９】
上記紫外線吸収剤としては、２，４−ジヒドロキシベンゾフェノン、２−ヒドロキシ−４−メトキシベンゾフェノン、２，２’−ジヒドロキシ−４−メトキシベンゾフェノン、２，２’−ジヒドロキシ−４，４’−ジメトキシベンゾフェノン、２，２’−ジヒドロキシ−４，４’−ジメトキシベンゾフェノンと他の４置換ベンゾフェノンとの混合物、２−ヒドロキシ−４−メトキシ−２’−カルボキシベンゾフェノン、２−ヒドロキシ−４−メトキシ−５−スルホベンゾフェノン３水和物、２−ヒドロキシ−４−ｎ−オクトキシベンゾフェノン、２，２’，４，４’−テトラヒドロキシベンゾフェノン、４−ドデシロキシ−２−ヒドロキシベンゾフェノン、ビス（５−ベンゾイル−４−ヒドロキシ−２−メトキシフェニル）メタン、ベンゾフェノン化合物等のベンゾフェノン類；２−（２’−ヒドロキシ−５’−メチルフェニル）ベンゾトリアゾール、２−（２’−ヒドロキシ−３’，５’−ジ−ｔｅｒｔ−ブチルフェニル）ベンゾトリアゾール、２−（２’−ヒドロキシ−３’−ｔｅｒｔ−ブチル−５’−メチルフェニル）−５−クロロベンゾトリアゾール、２−（２’−ヒドロキシ−３’，５’−ジ−ｔｅｒｔ−ブチルフェニル）−５−クロロベンゾトリアゾール、２−（２’−ヒドロキシ−５’−ｔｅｒｔ−オクチルフェニル）ベンゾトリアゾール、２−（２’−ヒドロキシ−３’，５’−ジ−ｔｅｒｔ−アミルフェニル）ベンゾトリアゾール、２−（２’−ヒドロキシ−３’，５’−ジ−ｔｅｒｔ−ブチルフェニル）ベンゾトリアゾール、２−〔２’−ヒドロキシ−３’−（３"，４"，５"，６"−テトラヒドロフタルイミドメチル）−５’−メチルフェニル〕ベンゾトリアゾール、２，２’−メチレンビス〔４−（１，１，３，３−テトラメチルブチル）−６−（２Ｈ−ベンゾトリアゾール−２−イル）フェノール〕、ベンゾトリアゾール誘導体等のベンゾトリアゾール類；サリチル酸フェニル、サリチル酸ｐ−ｔｅｒｔ−ブチルフェニル等のサリチル酸エステル類；ニッケルビス−オクチルフェニルサルファミド、［２，２’−チオビス（４−ｔｅｒｔ−オクチルフェノレート）］−ｎ−ブチルアミンニッケル、［２，２’−チオビス（４−ｔｅｒｔ−オクチルフェノレート）］−２−エチルヘキシルアミンニッケル、ジブチルジチオカルバミン酸ニッケル、エチル−３，５−ジ−ｔｅｒｔ−ブチル−４−ハイドロオキシベンジルリン酸のニッケル塩、ニッケルチオビスフェノール複合体等の金属錯塩類；２−エトキシ−５−第三ブチル−２’−エチルシュウ酸ビスアニリド、２−エトキシ−２−エチルシュウ酸ビスアニリド等のシュウ酸アニリド誘導体；ｏ−ベンゾイル安息香酸メチル、レゾルシノール−モノベンゾエート、２，４−ジ−ｔｅｒｔ−ブチルフェニル−３，５−ジ−ｔｅｒｔ−ブチル−４−ヒドロキシベンゾエート等の安息香酸誘導体；２−エチルヘキシル−２−シアノ−３，３−ジフェニルアクリレート、１，３−ビス−（４−ベンゾイル−３−ヒドロキシフェノキシ）−２−プロピルアクリレート、１，３−ビス−（４−ベンゾイル−３−ヒドロキシフェノキシ）−２−プロピルメタクリレート、２−ヒドロキシ−４−メトキシベンゾフェノン−５−スルホン酸、エチル−２−シアノ−３，３−ジフェ��ルアクリレート等が挙げられる。これらは、１種単独であるいは２種以上を組み合わせて用いることができる。
【００４０】
上記光安定剤としては、ビス（２，２，６，６−テトラメチル−４−ピペリジル）セバケート、ビス（１，２，２，６，６−ペンタメチル−４−ピペリジル）セバケート、１−〔２−｛３−（３，５−ジ−ｔｅｒｔ−ブチル−４−ヒドロキシフェニル）プロピオニルオキシ｝エチル〕−４−｛３−（３，５−ジ−ｔｅｒｔ−ブチル−４−ヒドロキシフェニル）プロピオニルオキシ｝−２，２，６，６−テトラメチルピペリジン、８−ベンジル−７，７，９，９−テトラメチル−３−オクチル−１，２，３−トリアザスピロ〔４，５〕ウンデカン−２，４−ジオン、４−ベンゾイルオキシ−２，２，６，６−テトラメチルピペリジン、コハク酸ジメチル−１−（２−ヒドロキシエチル）−４−ヒドロキシ−２，２，６，６−テトラメチルピペリジン重縮合物、ポリ〔〔６−（１，１，３，３−テトラメチルブチル）イミノ−１，３，５−トリアジン−２，４−ジイル〕〔（２，２，６，６‐テトラメチル−４−ピペリジル）イミノ〕ヘキサメチレン〔〔（２，２，６，６−テトラメチル−４−ピペリジル）イミノ〕〕、２−（３，５−ジ−ｔｅｒｔ−ブチル−４−ヒドロキシベンジル）−２−ｎ−ブチル−ビス（１，２，２，６，６−ペンタメチル−４−ピペリジル）マロネート、テトラキス（２，２，６，６−テトラメチル−４−ピペリジル）−１，２，３，４−ブタンテトラカルボキシレート、１，２，３，４−ブタンテトラカルボン酸と、１，２，２，６，６−ペンタメチル−４−ピペリジノールと、トリデシルアルコールとの縮合物、２，２，６，６−テトラメチル−４−ピペリジノールと、トリデシルアルコールとの縮合物、１，２，３，４−ブタンテトラカルボン酸と、１，２，２，６，６−ペンタメチル−４−ピペリジノールと、β，β，β’，β’−テトラメチル−３，９−（２，４，８，１０−テトラオキサスピロ［５．５］ウンデカン）ジエタノールとの縮合物、１，２，３，４−ブタンテトラカルボン酸と、２，２，６，６−テトラメチル−４−ピペリジノールと、β，β，β’，β’−テトラメチル−３，９−（２，４，８，１０−テトラオキサスピロ［５．５］ウンデカン）ジエタノールとの縮合物、１，２，２，６，６−ペンタメチル−４−ピペリジルメタクリレート、２，２，６，６−テトラメチル−４−ピペリジルメタクリレート、ビス（１−オクチルオキシ−２，２，６，６−テトラメチル−４−ピペリジル）セバケート、２−（３，５−ジ−ｔｅｒｔ−ブチル−４−ヒドロキシフェニル）−２−ｎ−ブチル−ビス（２，２，６，６−テトラメチル−４−ピペリジル）マロネート、２−（３，５−ジ−ｔｅｒｔ−ブチル−４−ヒドロキシフェニル）−２−ｎ−ブチル−ビス（１，２，２，６，６−ペンタメチル−４−ピペリジル）マロネート、２−（３，５−ジ−ｔｅｒｔ−ブチル−４−ヒドロキシベンジル）−２−ｎ−ブチル−ビス（２，２，６，６−テトラメチル−４−ピペリジル）マロネート、テトラキス（１，２，２，６，６−ペンタメチル−４−ピペリジル）−１，２，３，４−ブタンテトラカルボキシレート、１，２‐ビス（３‐オキソ‐２，２，６，６‐テトラメチル−４−ピペリジル）エタン、１−（３，５−ジ−ｔｅｒｔ−ブチル−４−ヒドロキシフェニル）−１，１−ビス（２，２��６，６−テトラメチル−４−ピペリジルオキシカルボニル）ペンタン、ポリ〔１−オキシエチレン（２，２，６，６−テトラメチル−１，４−ピペリジル）オキシスクシニル〕、ポリ〔２−（１，１，４−トリメチルブチルイミノ）−４，６−トリアジンジイル−（２，２，６，６‐テトラメチル−４−ピペリジル）イミノヘキサメチレン−（２，２，６，６−テトラメチル−４−ピペリジル）イミノ〕、Ｎ，Ｎ’−ビス（３−アミノプロピル）エチレンジアミン−２，４−ビス〔Ｎ−ブチル−Ｎ−（２，２，６，６−テトラメチル−４−ピペリジル）アミノ〕−６−クロロ−１，３，５−トリアジン縮合物及びそのＮ−メチル化合物等のヒンダードアミン類；（１，６−ヘキサメチレンビス−（Ｎ，Ｎ−ジメチルセミカルバジド））、（１，１，１’，１’−テトラメチル−４，４’−（メチレンジ−ｐ−フェニレン）ジセミカルバジド）等のセミカルバゾン類等が挙げられる。これらは、１種単独であるいは２種以上を組み合わせて用いることができる。
【００４１】
上記の紫外線吸収剤及び光安定剤を用いると、耐光性に優れ、太陽光等からの光を受光した際における変色並びに光線反射率の低下等を抑制することができる。
上記の紫外線吸収剤及び／又は光安定剤の含有量は、上記熱可塑性樹脂の量を１００質量部としたときに、好ましくは０．０５〜１０質量部、より好ましくは０．１〜５質量部、更に好ましくは０．２〜５質量部である。尚、上記の紫外線吸収剤及び光安定剤を併用することにより、上記不良現象の改良効果が顕著となり、その場合の質量割合は、両者の合計を１００質量％とした場合に、それぞれ、好ましくは５〜９５質量％及び５〜９５質量％、より好ましくは１０〜９０質量％及び９０〜１０質量％、更に好ましくは１５〜８５質量％及び８５〜１５質量％、特に好ましくは４０〜６０質量％及び６０〜４０質量％である。
【００４２】
上記着色剤としては、染料、無機顔料及び有機顔料のいずれを用いてもよい。また、これらを組み合わせて用いてもよい。また、着色剤の色は、特に限定されず、白色系や、赤色系、黄色系、青色系、緑色系等の有彩色とすることができる。
染料としては、ニトロソ染料、ニトロ染料、アゾ染料、スチルベンアゾ染料、ケトイミン染料、トリフェニルメタン染料、キサンテン染料、アクリジン染料、キノリン染料、メチン／ポリメチン染料、チアゾール染料、インダミン／インドフェノール染料、アジン染料、オキサジン染料、チアジン染料、硫化染料、アミノケトン／オキシケトン染料、アントラキノン染料、インジゴイド染料、フタロシアニン染料等が挙げられる。
【００４３】
無機顔料としては、白色系無機顔料、赤色系無機顔料、黄色系無機顔料、緑色系無機顔料、青色系無機顔料等が挙げられ、これらは、１種単独であるいは２種以上を組み合わせて用いることができる。
上記白色系無機顔料としては、ＴｉＯ２、Ａｌ２Ｏ３・ｎＨ２Ｏ、〔ＺｎＳ＋ＢａＳＯ４〕、ＣａＳＯ４・２Ｈ２Ｏ、ＢａＳＯ４、ＣａＣＯ３、２ＰｂＣＯ３・Ｐｂ（ＯＨ）２等が挙げられる。
上記赤色系無機顔料としては、ＣｄＳ・ｎＣｄＳｅ、ＰｂＣｒＯ４・ｍＰｂＭｏＯ４・ｎＰｂＳＯ４、ＴｉＯ２・Ｓｂ２Ｏ３・ＮｉＯ、Ｚｎ−Ｆｅ系複合酸化物（ＺｎＯ・Ｆｅ２Ｏ３等）、Ｚｎ−Ｆｅ−Ｃｒ系複合酸化物（ＺｎＯ・Ｆｅ２Ｏ３・Ｃｒ２Ｏ３等）等が挙げられる。
上記黄色系無機顔料としては、ＴｉＯ２・ＢａＯ・ＮｉＯ、ＴｉＯ２・ＮｉＯ・Ｓｂ２Ｏ３、Ｆｅ２Ｏ３・Ｈ２Ｏ、ＰｂＣｒＯ４、Ｐｂ（ＳｂＯ３）２、Ｐｂ３（ＳｂＯ４）２、Ｔｉ−Ｓｂ−Ｎｉ系複合酸化物、Ｔｉ−Ｓｂ−Ｃｒ系複合酸化物等が挙げられる。
上記緑色系無機顔料としては、Ｃｕ（Ｃ２Ｈ３Ｏ２）３、Ｃｕ（ＡｓＯ２）２、ＣｏＯ・ｎＺｎＯ、ＢａＭｎＯ２、Ｃｕ２（ＯＨ）２（ＣＯ３）、Ｔｉ−Ｃｏ−Ｎｉ−Ｚｎ系複合酸化物等が挙げられる。
上記青色系無機顔料としては、ＣｏＯ・ｎＡｌ２Ｏ３、ＣｏＯ・ｎＳｎＯ・ｍＭｇＯ、Ｎａ６Ａｌ６（ＳｉＯ４）６・２Ｎａ３ＳＯ４等が挙げられる。
【００４４】
また、有機顔料としては、アゾレーキ顔料、ベンゾイミダゾロン顔料、ジアリリド顔料、縮合アゾ系顔料等のアゾ系顔料、フタロシアニンブルー、フタロシアニングリーン等のフタロシアニン系顔料、イソインドリノン顔料、キノフタロン顔料、キナクリドン顔料、ペリレン顔料、アントラキノン顔料、ペリノン顔料、ジオキサジンバイオレット等の縮合多環系顔料等が挙げられる。
【００４５】
上記の有彩色着色剤が、単独で濃色系着色剤である場合には、目標の白色度とする等のために、白色系着色剤により淡色化させて用いることができる。
【００４６】
上記着色剤の含有量は、上記熱可塑性樹脂の量を１００質量部とした場合に、好ましくは０．０５〜３０質量部、より好ましくは０．１〜１５質量部、更に好ましくは０．１〜１０質量部である。
【００４７】
上記エステル交換抑制剤としては、特に限定されないが、Ｐ−Ｏ結合を有するリン酸系化合物が好ましく用いられる。その具体例としては、リン酸、亜リン酸、ホスホン酸、次亜リン酸及びピロリン酸並びにこれらの誘導体、シリルホスフェート等が挙げられる。
上記エステル交換抑制剤の含有量は、上記熱可塑性樹脂の量を１００質量部とした場合に、好ましくは０．０１〜５質量部、より好ましくは０．０２〜３質量部、更に好ましくは０．０３〜１質量部である。エステル交換抑制剤をこの範囲で用いると、成形加工時の熱による劣化が抑制され、耐衝撃性、白色度及び光沢性に優れた成形品を得ることができる。
【００４８】
上記充填剤としては、タルク、マイカ、クレー、ワラストナイト、シリカ、炭酸カルシウム、ガラス繊維、ガラスビーズ、ガラスバルーン、ミルドファイバー、ガラスフレーク、アラミド繊維、ポリアリレート繊維等が挙げられる。これらは、１種単独であるいは２種以上を組み合わせて用いることができる。
上記充填剤の含有量は、上記熱可塑性樹脂の量を１００質量部とした場合に、通常、３〜３０質量部である。
【００４９】
上記熱安定剤としては、ホスファイト類、ヒンダードフェノール類、チオエーテル類等が挙げられる。これらは、１種単独であるいは２種以上を組み合わせて用いることができる。
上記熱安定剤の含有量は、上記熱可塑性樹脂の量を１００質量部とした場合に、通常、０．１〜５質量部である。
【００５０】
上記酸化防止剤としては、ヒンダードアミン類、ハイドロキノン類、ヒンダードフェノール類、硫黄含有化合物等が挙げられる。これらは、１種単独であるいは２種以上を組み合わせて用いることができる。
上記酸化防止剤の含有量は、上記熱可塑性樹脂の量を１００質量部とした場合に、通常、０．１〜５質量部である。
【００５１】
上記老化防止剤としては、例えば、ナフチルアミン系化合物、ジフェニルアミン系化合物、ｐ−フェニレンジアミン系化合物、キノリン系化合物、ヒドロキノン誘導体系化合物、モノフェノール系化合物、ビスフェノール系化合物、トリスフェノール系化合物、ポリフェノール系化合物、チオビスフェノール系化合物、ヒンダードフェノール系化合物、亜リン酸エステル系化合物、イミダゾール系化合物、ジチオカルバミン酸ニッケル塩系化合物、リン酸系化合物等が挙げられる。これらは、１種単独であるいは２種以上を組み合わせて用いることができる。
上記老化防止剤の含有量は、上記熱可塑性樹脂の量を１００質量部とした場合に、通常、０．１〜５質量部である。
【００５２】
上記可塑剤としては、ジメチルフタレート、ジエチルフタレート、ジブチルフタレート、ジイソブチルフタレート、ジオクチルフタレート、ブチルオクチルフタレート、ジ−（２−エチルヘキシル）フタレート、ジイソオクチルフタレート、ジイソデシルフタレート等のフタル酸エステル類；ジメチルアジペート、ジイソブチルアジペート、ジ−（２−エチルヘキシル）アジペート、ジイソオクチルアジペート、ジイソデシルアジペート、オクチルデシルアジペート、ジ−（２−エチルヘキシル）アゼレート、ジイソオクチルアゼレート、ジイソブチルアゼレート、ジブチルセバケート、ジ−（２−エチルヘキシル）セバケート、ジイソオクチルセバケート等の脂肪酸エステル類；トリメリット酸イソデシルエステル、トリメリット酸オクチルエステル、トリメリット酸ｎ−オクチルエステル、トリメリット酸系イソノニルエステル等のトリメリット酸エステル類；ジ−（２−エチルヘキシル）フマレート、ジエチレングリコールモノオレート、グリセリルモノリシノレート、トリラウリルホスフェート、トリステアリルホスフェート、トリ−（２−エチルヘキシル）ホスフェート、エポキシ化大豆油、ポリエーテルエステル等が挙げられる。これらは、１種単独であるいは２種以上を組み合わせて用いることができる。
上記可塑剤の含有量は、上記熱可塑性樹脂の量を１００質量部とした場合に、通常、０．１〜１５質量部である。
【００５３】
上記滑剤としては、脂肪酸エステル、炭化水素樹脂、パラフィン、高級脂肪酸、オキシ脂肪酸、脂肪酸アミド、アルキレンビス脂肪酸アミド、脂肪族ケトン、脂肪酸低級アルコールエステル、脂肪酸多価アルコールエステル、脂肪酸ポリグリコールエステル、脂肪族アルコール、多価アルコール、ポリグリコール、ポリグリセロール、金属石鹸、シリコーン、変性シリコーン等が挙げられる。これらは、１種単独であるいは２種以上を組み合わせて用いることができる。
上記滑剤の含有量は、上記熱可塑性樹脂の量を１００質量部とした場合に、通常、０．１〜５質量部である。
【００５４】
上記抗菌剤としては、銀系ゼオライト、銀−亜鉛系ゼオライト等のゼオライト系抗菌剤、錯体化銀−シリカゲル等のシリカゲル系抗菌剤、ガラス系抗菌剤、リン酸カルシウム系抗菌剤、リン酸ジルコニウム系抗菌剤、銀−ケイ酸アルミン酸マグネシウム等のケイ酸塩系抗菌剤、酸化チタン系抗菌剤、セラミック系抗菌剤、ウィスカー系抗菌剤等の無機系抗菌剤；ホルムアルデヒド放出剤、ハロゲン化芳香族化合物、ロードプロパルギル誘導体、チオシアナト化合物、イソチアゾリノン誘導体、トリハロメチルチオ化合物、第四アンモニウム塩、ビグアニド化合物、アルデヒド類、フェノール類、ピリジンオキシド、カルバニリド、ジフェニルエーテル、カルボン酸、有機金属化合物等の有機系抗菌剤；無機・有機ハイブリッド抗菌剤；天然抗菌剤等が挙げられる。これらは、１種単独であるいは２種以上を組み合わせて用いることができる。
上記抗菌剤の含有量は、上記熱可塑性樹脂の量を１００質量部とした場合に、通常、０．０５〜５質量部である。
【００５５】
上記衝撃改質剤としては、グラフトゴム等が挙げられる。
【００５６】
１−４．組成物の製造方法
本発明の組成物は、上記所定の含有量となるように秤量した原料成分を、押出機、バンバリーミキサー、ニーダー、ロール、フィーダールーダー等に供給し、混練することにより製造することができる。原料成分の供給方法は特に限定されず、各々の成分を一括配合して混練してもよく、多段、分割配合して混練してもよい。
尚、混練温度は、上記熱可塑性樹脂の種類、及び、上記熱伝導性フィラーの含有量により選択されるが、通常、２００〜３００℃である。
【００５７】
１−５．組成物の性質
本発明の組成物は、上記熱可塑性樹脂をマトリックスとして、上記熱伝導性フィラーが均一に分散している。従って、本発明の組成物を含む成形品は、放熱性、耐熱性及び耐光性に優れる。尚、上記熱伝導性フィラーが窒化ホウ素からなるものである場合には、絶縁性及び光に対する反射特性にも優れる。
本発明の組成物において、２５℃における熱伝導率は、２．０Ｗ／（ｍ・Ｋ）以上であり、好ましくは３．０〜１０．０Ｗ／（ｍ・Ｋ）、より好ましくは４．０〜５．０Ｗ／（ｍ・Ｋ）である。上記熱伝導率が、上記範囲であれば、放熱性及び機械的強度の物性バランスに優れる。この熱伝導率が２．０Ｗ／（ｍ・Ｋ）未満であると、放熱性が劣る傾向にある。尚、上記熱伝導率は、成形品を製造したときの組成物の流動方向に対して測定した値であり、測定方法は、後述の〔実施例〕において説明する。
この熱伝導率は、熱伝導性フィラーの種類、形状及びその含有量等を、適宜、選択することにより調整することができる。
また、熱放射率は、０．７以上であり、好ましくは０．７５以上、より好ましくは０．８以上である。この熱放射率が０．７未満であると、放熱性が十分でない。尚、熱放射率の測定方法は、後述の〔実施例〕において説明する。
この熱放射率は、熱伝導性フィラーの種類及びその含有量等を、適宜、選択することにより調整することができる。
更に、白色度は、３０％以上であり、好ましくは４０％以上、より好ましくは５０％以上、特に好ましくは７０％以上である。この白色度が高いほど、光に対する反射特性に特に優れるが、成形品が着色されている場合であっても、３０％以上であれば、光に対する反射特性に優れる。尚、白色度は、ハンター式測色色差計により測定することができる。
この白色度は、熱可塑性樹脂の種類及びその含有量、熱伝導性フィラーの種類及びその含有量、並びに、着色剤の種類及びその含有量を、適宜、選択することにより調整することができる。
【００５８】
また、本発明の組成物において、光線反射率は、好ましくは２０％以上であり、より好ましくは３０％以上、更に好ましくは５０％以上、特に好ましくは６０％以上である。この光線反射率が高いほど、光沢性に優れる。尚、光線反射率の測定方法は、後述の〔実施例〕において説明する。
更に、ＩＳＯ７５（荷重１．８０ＭＰａ）に準ずる熱変形温度は、１２０℃以上であり、好ましくは１３０〜３００℃、より好ましくは１３０〜２８０℃である。この熱変形温度が上記範囲にあると、耐熱変形性に優れる。
この熱変形温度は、熱可塑性樹脂の種類及びその含有量、熱伝導性フィラーの種類、形状及びその含有量等を、適宜、選択することにより調整することができる。
また、ＩＳＯ１７８に準ずる曲げ歪みは、好ましくは１．０％以上であり、より好ましくは１．２〜８％、更に好ましくは１．５〜８％である。上記曲げ歪みが、上記範囲であれば、曲げ歪み特性及び剛性の物性バランスが高水準にあり、好ましい。この曲げ歪みが１．０％未満であると、本発明の組成物を含む成形品である各種部材を組み付け、組み込み等の作業を行う場合に、割れが発生する傾向にある。
この曲げ歪みは、熱可塑性樹脂の種類及びその含有量、熱伝導性フィラーの種類、形状及びその含有量等を、適宜、選択することにより調整することができる。
組成物の絶縁性について、本発明の組成物を含む成形品の表面固有抵抗（絶縁性の指標、値が高いほど絶縁性に優れる）は、好ましくは１×１０１３Ω以上、更に好ましくは１×１０１４Ω以上である。この範囲にあると、絶縁性に優れる。
【００５９】
２．成形品
本発明の成形品は、上記本発明の組成物を含むことを特徴とする。
上記本発明の組成物は、以上のような優れた性質を有することから、本発明の成形品としては、電話機（携帯電話機、ファクシミリ）、複写機、プリンター、コンピュータ、電子辞書等のＯＡ機器；ドライヤー等の美容機器；音響機器；室内照明具；パチンコ等の遊戯機；ランプ、カーステレオ、カーナビゲーション等の車載電子機器；各種電源装置；ステッピングモータ等の駆動装置；家庭用ゲーム機等の玩具等の筐体、基板等の放熱部品等に好適である。特に、調色性及び光沢性に優れることから、上記筐体に好適であり、また、高熱伝導率が必要とされる放熱部品にも好適である。尚、ＬＥＤ実装用基板、このＬＥＤ実装用基板に配設されるリフレクター等のＬＥＤ関連部材には適用しないものである。
【実施例】
【００６０】
以下に、実施例を挙げ、本発明を更に詳細に説明するが、本発明の主旨を超えない限り、本発明はかかる実施例に限定されるものではない、尚、下記において、部及び％は、特に断らない限り、質量基準である。
【００６１】
以下の実施例及び比較例で用いた組成物の原料成分を示す。
１．熱可塑性樹脂
（１）Ａ１；共重合型ポリブチレンテレフタレート（可撓性を付与した変性ＰＢＴ；ジメチルテレフタレート、１，４−ブタンジオール及びポリテトラメチレングリコールの共重合体）
三菱エンジニアリングプラスチックス社製「ＮＯＶＡＤＵＲＡＮ  ５５０５Ｓ」（商品名）を用いた。ガラス転移温度は２７℃である。
（２）Ａ２；ホモ型ポリブチレンテレフタレート
三菱エンジニアリングプラスチックス社製「ＮＯＶＡＤＵＲＡＮ  ５００７」（商品名）を用いた。ガラス転移温度は３０℃である。
（３）Ａ３；ホモ型ポリエチレンテレフタレート
三菱化学社製「ＮＯＶＡＰＥＸ  ＧＭ７００Ｚ」（商品名）を用いた。重量平均分子量は１８０００である。ガラス転移温度は６７℃である。
（４）Ａ４；ポリカーボネート
三菱エンジニアリングプラスチックス社製「ＮＯＶＡＲＥＸ  ７０２２ＰＪ−ＬＨ１」（商品名）を用いた。重量平均分子量は１８０００である。
【００６２】
２．熱伝導性フィラー
（１）Ｂ１；窒化ホウ素
電気化学工業社製「デンカボロンナイトライド粉末ＳＧＰ」（商品名）を用いた。六方晶構造であり、平均粒径は１８．０μｍであり、酸化鉄量は０％である。
（２）Ｂ２；酸化亜鉛
堺化学工業社製「ＺＩＮＣ  ＯＸＩＤＥ  Ｎｏ．２」（商品名）を用いた。平均粒径は３μｍ（レーザー回折法）であり、酸化鉄量は０．０００７％である。
（３）Ｂ３；黒鉛粒子
中越黒鉛工業所社製「ＨＦ−１５０Ａ」（商品名）を用いた。形状は鱗片状であり、アスペクト比は１６、重量平均粒子径１６１μｍ（電子顕微鏡法）である。
【００６３】
３．紫外線吸収剤
（１）Ｃ１；２−（２’−ヒドロキシ−５’−メチルフェニル）ベンゾトリアゾール
チバ・スペシャルティ・ケミカルズ社製「ＴＩＮＵＶＩＮ  Ｐ」（商品名）を用いた。
（２）Ｃ２；２，２’−メチレンビス〔４−（１，１，３，３−テトラメチルブチル）−６−（２Ｈ−ベンゾトリアゾール−２−イル）フェノール〕
アデカ社製「アデカスタブ  ＬＡ−３１」（商品名）を用いた。
【００６４】
４．光安定剤
（１）Ｄ１；ビス（２，２，６，６−テトラメチル−４−ピペリジル）セバケート
アデカ社製「アデカスタブ  ＬＡ−７７」（商品名）を用いた。
（２）Ｄ２；ポリ〔〔６−（１，１，３，３−テトラメチルブチル）イミノ−１，３，５−トリアジン−２，４−ジイル〕〔（２，２，６，６‐テトラメチル−４−ピペリジル）イミノ〕ヘキサメチレン〔〔（２，２，６，６−テトラメチル−４−ピペリジル）イミノ〕〕
チバ・スペシャルティ・ケミカルズ社製「ＣＨＩＭＡＳＳＯＲＢ  ９４４ＬＤ」（商品名）を用いた。
【００６５】
５．無機白色顔料（Ｅ１）
酸化チタン（商品名「タイペークＰＦ６９１」、石原産業社製）を用いた。
【００６６】
６．難燃剤（Ｆ１）
ハロゲン系難燃剤（商品名「エピコート５２０３」、東都化成社製）を用いた。
【００６７】
７．着色剤（Ｇ１）
青色顔料（商品名「ダイアレジン・ブルーＧ」、三菱化学社製）を用いた。
【００６８】
８．放熱性樹脂組成物の製造及び評価
実施例１〜１３及び比較例１〜５
（１）放熱性樹脂組成物の製造方法
熱可塑性樹脂と、熱伝導性フィラー等とを、表１〜表３に示す割合でミキサーに投入して５分間混合した後、押出機（「ＢＴ−４０−Ｓ２−３０−Ｌ型」、プラスチック工学研究所製）を用い、弱練りタイプのスクリューを用い、スクリュー回転数１００ｒｐｍ及びシリンダー温度２６０℃で溶融混練押出し、ペレット（放熱性樹脂組成物）を得た。
【００６９】
（２）評価方法
上記で得られたペレットを用い、下記評価項目に関する試験を行った。その結果を表１〜表３に併記した。
［１］熱放射率
放熱性樹脂組成物からなるペレットを用い、射出成形（金型温度；５０〜８０℃）にて大きさ１５０×１５０×３ｍｍの試験片を作製し、サーモスポットセンサー（「ＴＳＳ−５Ｘ型」、ジャパンセンサー社製）を用い、赤外線検出による反射エネルギー測定方式により、雰囲気温度２５℃で測定した。
【００７０】
［２］熱伝導率（単位；Ｗ／（ｍ・Ｋ））
放熱性樹脂組成物からなるペレットを用い、その溶融物を、直径１０ｍｍ及び長さ５０ｍｍのキャビティ空間を有する金型（金型温度；５０〜８０℃）の下方から射出して、直径１０ｍｍ及び長さ５０ｍｍの円柱体を作製した。その後、ほぼ中央部において、厚さが１．５ｍｍの円板となるように切り出し、これを試験片（直径１０ｍｍ及び厚さ１．５ｍｍ）とした。熱伝導率を放熱性樹脂組成物の流動方向に対して測定するために、この試験片における、上面及び下面の各表面にプローブを当て、レーザーフラッシュ法熱定数測定装置（「ＴＲ−７０００Ｒ型」、アルバック理工社製）を用い、２５℃で測定した。
【００７１】
［３］熱変形温度（単位；℃）
放熱性樹脂組成物からなるペレットを用い、射出成形（金型温度；５０〜８０℃）にて所定の形状及び大きさを有する試験片を作製し、ＩＳＯ７５に準じて、荷重１．８０ＭＰａとして、測定した。
【００７２】
［４］曲げ歪み（単位；％）
放熱性樹脂組成物からなるペレットを用い、射出成形（金型温度；５０〜８０℃）にて大きさ１５０×１５０×３ｍｍの試験片を作製し、ＩＳＯ１７８に準じて、精密万能試験機（「オートグラフＡＧ−１０ＫＮＩ型」、島津製作所社製）を用い、３点曲げ強度測定法により測定した。測定条件は、試験片のスパン間隔６４ｍｍ、曲げ速度１ｍｍ／分である。
【００７３】
［５］シャルピー衝撃強度（単位；ｋＪ／ｍ２）
ＩＳＯ１７９に準じて、ノッチ付きのデータを測定した。
【００７４】
［６］表面固有抵抗（単位；Ω）
放熱性樹脂組成物からなるペレットを用い、射出成形（金型温度；５０〜８０℃）にて直径２００ｍｍ及び厚さ２ｍｍの円形の試験片を作製し、ハイ・レジスタンス・メータ（「４３３９Ｂ型」、Ａｇｉｌｅｎｔ  Ｔｅｃｈｎｏｌｏｇｉｅｓ社製）を用いて測定した。
【００７５】
［７］白色度（単位；％）
上記［２］と同じ試験片について、耐光試験前後の白色度を、ハンター式測定色差計によりＬａｂ（Ｌ；明度、ａ；赤色度、ｂ；黄色度）を測定し、次式により算出した。
Ｗ＝１００−√｛（１００−Ｌ）２＋ａ２＋ｂ２｝
耐光試験は、耐候光試験機「サンシャインウェザーメーター」（スガ試験機社製）を用い、雨無し及び温度６３℃の条件で１０００時間連続点灯した。
【００７６】
［８］光線反射率（単位；％）
上記［２］と同じ試験片について、上記［７］と同じ条件による耐光試験前後の紫外線（波長５５０ｎｍ）に対する反射率を、紫外可視近赤外分光光度計（「Ｖ−６７０型」、日本分光社製）により、入射角６０度で測定した。
【００７７】
［９］ＭＦＲ（単位；ｇ／１０分）
放熱性樹脂組成物のＭＦＲを、温度２５０℃及び荷重２ｋｇの条件で、ＩＳＯ１１３３に準じて測定した。
【００７８】
【表１】
2008239898.tif 000002
【００７９】
【表２】
2008239898.tif 000003
【００８０】
【表３】
2008239898.tif 000004
【００８１】
表１〜表３より、実施例１は、熱可塑性樹脂として、共重合型ポリブチレンテレフタレートのみを用いた例であり、ホモ型ポリブチレンテレフタレートのみを用いた比較例１、ホモ型ポリエチレンテレフタレートのみを用いた比較例２、及び、ポリカーボネートを用いた比較例３と対比すると、曲げ歪み及びシャルピー衝撃強度に優れることが分かる。
実施例６〜１１は、紫外線吸収剤及び光安定剤を含有する例であり、耐光試験後の白色度及び光線反射率に特に優れている。実施例７は、着色剤を含有する例であり、調色性に優れていた。
【産業上の利用可能性】
【００８２】
本発明の放熱性樹脂組成物は、放熱性、耐熱変形性、調色性、光沢性、耐衝撃性及び曲げ歪み特性に優れることから、電話機（携帯電話機、ファクシミリ）、複写機、プリンター、コンピュータ、電子辞書等のＯＡ機器；ドライヤー等の美容機器；（デジタル）カメラ、（デジタル）ビデオカメラ、プロジェクター、液晶テレビ、プラズマテレビ等の画像表示・記録機器；音響機器；室内照明具；パチンコ等の遊戯機；ランプ、カーステレオ、カーナビゲーション等の車載電子機器；各種電源装置；ステッピングモータ等の駆動装置；家庭用ゲーム機等の玩具等の筐体、基板等の放熱部品等に好適である。特に、調色性及び光沢性に優れることから、上記筐体に好適であり、また、高熱伝導率が必要とされる放熱部品にも好適である。